(57)【要約】      （修正有）【課題】高い耐湿性を得ることのできる金属化フィルム、コンデンサ用フィルムおよびそれを用いたコンデンサを提供する。【解決手段】第一の形態として、高分子フィルムの少なくとも片面に金属層を蒸着してなる金属蒸着フィルムであって、該金属化フィルムの少なくとも一方の面上に炭素を含む保護層が形成されており、該保護層の少なくとも一方の保護層表面のＥＳＣＡによるＣ１ｓピークによる炭素の化学状態が、炭素全体を１としたピーク比においてＣＨｘのピーク比が０．８０以下である蒸着フィルム。保護層の少なくとも一方の保護層表面の表面エネルギーの分散力成分が３８ｍＮ／ｍ以下であり、金属層の少なくとも一方の金属層面の表面エネルギーの分散力成分が２７ｍＮ／ｍ以下である。【選択図】なし【特許請求の範囲】
【請求項１】
高分子フィルムの少なくとも片面に金属層を形成してなる金属化フィルムであって、該金属化フィルムの少なくとも一方の面上に炭素を含む保護層が形成されており、該保護層の少なくとも一方の保護層表面のＥＳＣＡによるＣ１ｓピークによる炭素の化学状態が、炭素全体を１としたピーク比においてＣＨｘのピーク比が０．８０以下であることを特徴とする金属化フィルム。
【請求項２】
保護層の表面のＥＳＣＡによるＣ１ｓピークによる炭素の化学状態が、炭素全体を１としたピーク比においてＣＯＯのピーク比が０．１０以上であることを特徴とする請求項１に記載の金属化フィルム。
【請求項３】
保護層の表面のＥＳＣＡによるＣ１ｓピークによる炭素の化学状態が、炭素全体を１としたピーク比においてＣ＝Ｏのピーク比が０．１０以上であることを特徴とする請求項１〜２のいずれかに記載の金属化フィルム。
【請求項４】
高分子フィルムの少なくとも片面に金属層を形成してなる金属化フィルムであって、該金属化フィルムの少なくとも一方の面上に炭素を含む保護層が形成されており、該保護層の少なくとも一方の保護層表面の表面エネルギーの分散力成分が３８ｍＮ／ｍ以下であることを特徴とする金属化フィルム。
【請求項５】
保護層の表面の表面エネルギーの水素結合力成分が１．７ｍＮ／ｍ以上であることを特徴とする請求項４に記載の金属化フィルム。
【請求項６】
保護層の表面の表面エネルギーの極性力成分が５．０ｍＮ／ｍ以上であることを特徴とする請求項４〜５のいずれかに記載の金属化フィルム。
【請求項７】
保護層がシリコーンオイルであることを特徴とする請求項１〜６のいずれかに記載の金属化フィルム。
【請求項８】
高分子フィルムの少なくとも片面に金属層を形成してなる金属化フィルムであって、該金属層の少なくとも一方の金属層面の表面エネルギーの分散力成分が２７ｍＮ／ｍ以下であることを特徴とする金属化フィルム。
【請求項９】
高分子フィルムの少なくとも片面に金属層を形成してなる金属化フィルムであって、該金属層の少なくとも一方の金属層面の表面エネルギーの極性力成分が２５ｍＮ／ｍ以下であることを特徴とする請求項８に記載の金属化フィルム。
【請求項１０】
金属層が該金属層に対してアルミニウムを９０質量％以上含むことを特徴とする請求項１〜９のいずれかに記載の金属化フィルム。
【請求項１１】
金属層の膜抵抗が０．５〜３００Ω／□であることを特徴とする請求項１〜１０のいずれかに記載の金属化フィルム。
【請求項１２】
高分子フィルムの主成分が、ポリエステル、ポリオレフィンおよびポリフェニレンスルフィドから選ばれた１種であることを特徴とする請求項１〜１１のいずれかに記載の金属化フィルム。
【請求項１３】
金属化フィルムの総厚みが０．５〜２０μｍであることを特徴とする請求項１〜１２のいずれかに記載の金属化フィルム。
【請求項１４】
請求項１〜１３のいずれかに記載の金属化フィルムをコンデンサ用として用いるコンデンサ用フィルム。
【請求項１５】
請求項１４に記載のコンデンサ用フィルムを用いてなるフィルムコンデンサ。
【請求項１６】
コンデンサの用途が、チップコンデンサ、インバータ回路の平滑コンデンサ、あるいは昇圧コンデンサであることを特徴とする請求項１６に記載のフィルムコンデンサ。
【発明の詳細な説明】
【技術分野】
【０００１】
本発明は、金属化フィルム、コンデンサ用フィルムおよびそれを用いたフィルムコンデンサに関するものである。
【背景技術】
【０００２】
従来より、有機高分子フィルムを誘電体として用いたコンデンサは広く用いられている。例えば、特許文献１及び特許文献２などに例示されるように、ポリエステルフィルムと金属箔を交互に巻回するか、あるいはフィルムに金属蒸着などをすることで金属層を形成し、これを巻回または積層することによりコンデンサを得る技術が知られている。
【０００３】
真空蒸着によりフィルムに金属層を形成する場合、蒸着の容易さやコスト面、そして電気特性の面で、使用する金属としては一般的にアルミニウムや亜鉛が広く用いられている。
【０００４】
上記のように薄い金属層を有するフィルムを用いたコンデンサは、高温高湿下で金属薄膜が酸化、消失して、コンデンサ容量が徐々に低下し、ついには実用に耐えなくなるという問題を持っている。この耐湿性の問題点を改善するために、特許文献３に例示されるように、金属層を酸化することで不動態皮膜を生成する技術や、また、特許文献４に例示されるように、金属層表面にさらに酸化物層を形成する技術が知られている。
【特許文献１】特開昭６３−１８２３５１号公報
【特許文献２】特開昭６３−１９４３１８号公報
【特許文献３】特開平６−２５１９９１号公報
【特許文献４】特開平７−２０１６３２号公報
【発明の開示】
【発明が解決しようとする課題】
【０００５】
上述したような従来の方法では、近年の電子部品の使用環境の過酷化に伴い、耐湿性が十分ではなくなってきている。
【０００６】
本発明は、かかる従来技術の背景に鑑み、極めて高い耐湿性を有する優れた金属化フィルム、コンデンサ用フィルムおよびそれを用いたコンデンサを提供することにある。
【課題を解決するための手段】
【０００７】
本発明は、かかる課題を解決するために次のような手段を採用するものである。すなわち、本発明の金属化フィルムは、第一の形態としては、高分子フィルムの少なくとも片面に金属層を蒸着してなる金属蒸着フィルムであって、該金属化フィルムの一方の面上に炭素を含む保護層が形成されており、該保護層の表面のＥＳＣＡによるＣ１ｓピークによる炭素の化学状態が、炭素全体を１としたピーク比においてＣＨｘのピーク比が０．８０以下であることを特徴とするものである。
【０００８】
また第二の形態としては、高分子フィルムの少なくとも片面に金属層を形成してなる金属化フィルムであって、該金属化フィルムの一方の面上に炭素を含む保護層が形成されており、該保護層の表面の表面エネルギーの分散力成分が３８ｍＮ／ｍ以下であることを特徴とするものである。
【０００９】
また、第三の形態としては、高分子フィルムの少なくとも片面に金属層を形成してなる金属化フィルムであって、該金属層の一方の金属層面の表面エネルギーの分散力成分が２７ｍＮ／ｍ以下であることを特徴とするものである。
【発明の効果】
【００１０】
本発明によれば、従来では得られなかった極めて高い耐湿性を得ることのできるコンデンサ用フィルムを提供することができる。また、本発明のより好ましい態様によれば、耐電圧特性や耐電流特性にも優れたコンデンサフィルムを提供することができる。本発明により、フィルムコンデンサの、外装の簡略化もしくは無外装化、また、従来対応できなかった過酷な環境への対応が可能となり、工業的に極めて高い価値のあるものである。
【発明を実施するための最良の形態】
【００１１】
本発明のフィルムは、高分子フィルムの少なくとも片面に金属層を形成してなる金属化フィルムである。
【００１２】
本発明で好適に用いられる高分子フィルムとしては、例えば、ポリエチレンテレフタレート、ポリエチレンナフタレートなどのポリエステル、ポリプロピレン、などのポリオレフィン、ポリスチレン、ポリフェニレンスルフィド、ポリカーボネート、ポリアミド、ポリフッ化ビニリデン、ポリパラキシレンなどのフィルムが挙げられる。また、これらの共重合体や、他の有機重合体との混合体、積層体であっても良い。これらの高分子化合物に、公知の添加剤、例えば、滑剤や可塑剤などが含まれても良い。
【００１３】
本発明で用いられる高分子フィルムの主成分としては、ポリエステル、ポリオレフィンおよびポリフェニレンスルフィドから選ばれた１種であることが、耐湿性及びコンデンサ電気特性の観点から好ましい。ここで、主成分とは高分子フィルム全体に対して５０質量％以上、より好ましくは６０質量％以上が、ポリエステル、ポリオレフィンおよびポリフェニレンスルフィドから選ばれた１種であることを言う。特に好ましくは、ポリエチレンテレフタレート、ポリエチレンナフタレート、ポリプロピレン、ポリフェニレンスルフィド及びこれらの共重合体から選ばれた１種であることがコンデンサの電気特性上好ましい。
【００１４】
本発明で用いられる高分子フィルムの厚みは、特に限定されないが、０．５μｍ〜２０μｍの範囲が好ましい。厚みをこの範囲とすることで、本発明の効果をより高く発揮することができる。より好ましくは高分子フィルムの厚みは０．７μｍ〜１３μｍの範囲であり、さらに好ましくは１．０μｍ〜６μｍの範囲である。
【００１５】
本発明の金属化フィルムは、フィルムの少なくとも片面に金属層を有する。金属化フィルムとは、高分子フィルムの片面もしくは両面に金属層を形成したフィルムであり、その金属層の形成方法は特に限定されない。例えば、蒸着、スパッタリング、イオンプレーティングあるいはメッキなどの方法を用いて形成することができる。好ましくは真空蒸着法を用いて形成された金属層である。真空蒸着法を用いると、効率的に本発明のフィルムを製造することができる。
【００１６】
本発明における金属層の材質としては、例えば、アルミニウム、亜鉛、スズ、ニッケル、クロム、鉄、銅、チタン、あるいはこれらを含有する合金等が挙げられる。コンデンサの電気特性や生産性の面からは、亜鉛、アルミニウム、またはそれらを含む合金が好ましく用いられる。より好ましくは、金属層がアルミニウムを９０質量％以上含むことである。具体的には、アルミニウム単体またはアルミニウムを９０質量％以上含むアルミニウム合金を用いることが耐湿性の観点から好ましい。
【００１７】
金属層の厚みは１〜１００ｎｍであることが好ましい。特に金属層が薄いほど従来技術による蒸着フィルムでは高湿度下での金属層の劣化は早くなるので、相対的に本発明の効果が顕著に表れるので好ましい。ただし、１ｎｍより薄いと、膜抵抗が高くなりすぎ、コンデンサの電気特性に影響がある場合がある。
【００１８】
本発明の第一の形態及び第二の形態の金属化フィルムでは、該金属化フィルムの少なくとも一方の面上に炭素を含む保護層が形成されていることが必要である。発明者らの鋭意検討の結果、当該保護層の炭素（Ｃ）の化学状態をある特定の範囲に制御することにより、耐湿性を改善することができることが分かった。
【００１９】
ここで、第一の形態及び第二の形態の金属化フィルムの構成としては、
（Ｉ）  保護層／金属層／高分子フィルム
（II）  保護層／高分子フィルム／金属層
（III） 保護層／金属層／高分子フィルム／保護層
（IV）  保護層／金属層／高分子フィルム／金属層
（Ｖ）  保護層／金属層／高分子フィルム／金属層／保護層
が考えられるが、本発明の効果を阻害しない限りにおいては、これらの表面や各層の間に別の層を設けてもよい。
【００２０】
本発明の第一の形態の金属化フィルムでは、保護層が片面のみに形成されている場合は該保護層表面の、保護層が両面に形成されている場合は少なくとも一方の保護層表面のＥＳＣＡにおけるＣ１ｓピークによる炭素の化学状態が、炭素全体を１としたピーク比においてＣＨｘのピーク比が０．８０以下であることが必要である。
【００２１】
また、本発明の第一の形態の金属化フィルムの保護層表面のＥＳＣＡによるＣ１ｓピークによる炭素の化学状態が、炭素全体を１としたピーク比においてＣＯＯのピーク比が０．１０以上であることが好ましく、さらに、好ましくはＣ＝Ｏのピーク比が０．１０以上であることが好ましい。
【００２２】
ＥＳＣＡ分析によるＣＨｘピークは−ＣＨ３に代表される無極性基の比率を表しており、ＣＯＯピークおよびＣ＝Ｏピークは極性基を表していると考えられる。発明者らの検討によると無極性基であるＣＨｘが少なく極性基のＣＯＯ、Ｃ＝Ｏなどが多い方が、耐湿性に優れることを確認している。
【００２３】
これは、電荷の偏りを持つ極性基が側鎖や末端基に多く存在する方が、水素結合的な引力が互いに発生して３次元ネットワークを形成して自由体積を減少するためか、もしくは水分子が極性基に強固に捉えられて水の透過を阻害するためのいずれかもしくは両方により、結果として保護層が水分が金属層に到達することを妨げていると考えられる。
【００２４】
より好ましくは、ＣＨｘピークは０．７５以下であり、さらに好ましくは０．７０以下であることが耐湿性の観点から好ましい。またＣＯＯピークは０．１５以上であることが耐湿性の観点から望ましく、Ｃ＝Ｏピークは０．１０以上であることが好ましい。
【００２５】
また、本発明の第二の形態の金属化フィルムでは、保護層が片面のみに形成されている場合は該保護層表面の、保護層が両面に形成されている場合は少なくとも一方の保護層表面エネルギーの分散力成分は３８ｍＮ／ｍ以下であることが必要であり、より好ましくは３６ｍＮ／ｍ以下である。
【００２６】
さらに当該保護層の表面エネルギーの水素結合力成分は１．７ｍＮ／ｍ以上であることが好ましく、より好ましくは２．０ｍＮ／ｍ以上である。
【００２７】
さらに当該保護層の表面エネルギーの極性力成分は５．０ｍＮ／ｍ以上であることが好ましく、より好ましくは７．０ｍＮ／ｍ以上である。
【００２８】
表面エネルギーはその成分を分散力成分、水素結合成分、極性力成分の３成分に分解することができる。分散力成分は、表面に露出している無極性基を表していると考えて良く、分散力成分が小さいほど耐湿性は良好となる。水素結合力成分、極性力成分についても、同様にそれぞれの特徴を持つ基を表していると考えられ、後者２成分は大きいほど耐湿性は良好な結果となる。
【００２９】
このことからも、保護層の表面には無極性基よりもむしろ水素結合力や極性力を持つ基が多く存在する方が、耐湿性改善に好ましいと考えられる。
【００３０】
耐湿性の点からは、金属化フィルム両面に保護層が付着しているのがより好ましい。ただし、その場合は、製造工程が増加し効率的に量産しづらくなったり、素子作製の際に保護層のすべり性のために素子巻性が低下したりする場合がある。
【００３１】
本発明にかかる保護層としては、絶縁性の観点から非電導性の有機物、より好ましくはオイルであることが工業上生産効率が高くでき好ましい。
【００３２】
かかるオイルを付着する面は問わないが、生産性を考慮した上で特に好ましくは、金属面側に保護層を付着する方が、装置構成を簡略化できて好ましい。
【００３３】
本発明にかかる保護層に使用するオイルは、特に限定されないが、例示するならば、フッ素系オイル類、パーフロロアルキルポリエーテル類、鉱物油類、およびジメチルポリシロキサン類、メチルフェニルシリコーン類などのシリコーンオイル類などである。  耐湿性及び電気特性の観点から、シリコーンオイルかフッ素オイルが好ましい。
【００３４】
シリコーンオイルとしては、ジメチルポリシロキサンまたはメチルフェニルシリコーンオイルが好ましく、メチルフェニルジメチルポリシロキサンが耐湿性の観点から特に好ましい。
【００３５】
また、有機変性シリコーンオイルとして、アルキル変性シリコーンオイル、フッ素変性シリコーンオイル、アルコール変性オイル、エポキシ変性オイル、カルボキシル変性オイルが好ましく、より好ましくはカルボキシル変性オイルである。
【００３６】
また、保護層の厚みは、好ましくは０．１〜５．０μｇ／１０ｃｍ２、より好ましくは０．２〜２．０μｇ／１０ｃｍ２、さらに好ましくは０．３〜１．５μｇ／１０ｃｍ２である。０．１μｇ／１０ｃｍ２より小さいと保護層の材質によっては耐湿性が顕著に発揮されない場合があり、５．０μｇ／１０ｃｍ２以上であるとコンデンサの素子巻性が悪化する可能性がある。
【００３７】
本発明において、保護層をフィルムに付着せしめる方法は特に限定されないが、例えば、有機溶媒で希釈してスリットダイコーターで塗布した後に溶媒分を蒸散させて付着させる方法、真空中において加熱して蒸散するものであれば、点状もしくは細いスリット状のノズルから加熱した物質を蒸散・噴霧する方法などを使用することができる。後者の方法は、例えば、真空蒸着法で金属層を形成する場合、真空蒸着機内に保護層形成工程を設けられるため生産性が良い利点があり、かつ均一性の高い保護層形成ができて好ましい。
【００３８】
これらの物質を保護層として形成し、かつＥＳＣＡのＣ１ｓピーク比あるいは表面エネルギーを本発明の範囲に制御するには、もとよりＣＯＯＨやＣ＝Ｏ結合その他の極性基を多く含む高分子を保護層の材料として選択するか、保護層を形成した後にグロー放電処理を行って表面を活性化し極性基を導入する方法、あるいは大気中、もしくは酸素か窒素雰囲気中でコロナ処理を行い、同様に極性基を導入する方法があげられる。
【００３９】
真空蒸機内で金属層を、次いで保護層を形成する場合は、真空蒸着機内でグロー放電処理をするのが生産効率上最も好ましい。
【００４０】
前述のグロー放電処理、コロナ放電処理、プラズマ処理などの表面処理は、金属表面を活性化させることも知られている。発明者らの検討によると、保護層がない金属蒸着フィルムの金属表面に上記あるいはそれに類似した方法を施し、金属表面の表面エネルギーをある特定の範囲内に制御することでも、耐湿性が向上することが明らかになった。
【００４１】
即ち、本発明の第三の形態は、高分子フィルムの少なくとも片面に金属層を形成してなる金属化フィルムであって、該金属層の少なくとも一方の金属層面の表面エネルギーの分散力成分が２７ｍＮ／ｍ以下であることを特徴とする金属化フィルムである。表面エネルギーの分散力成分は２７ｍＮ／ｍ以下であることが耐湿性の観点から必要であり、より好ましくは２６ｍＮ／ｍ以下である。
【００４２】
また、本発明の上記の形態における蒸着フィルムは、その金属面の表面エネルギーの極性力成分はが２５ｍＮ／ｍ以上であることが、耐湿性の観点からさらに好ましい。より好ましくは２６ｍＮ／ｍ以上である。
【００４３】
本発明の金属層の膜抵抗はいずれの値であってもその効果を発揮することができるが、０．５〜３００Ω／□の範囲とすることが好ましい。かかる範囲内でも、０．５〜３０Ω／□が好ましく、より好ましくは１．５〜２５Ω／□、さらに好ましくは３〜２０Ω／□の範囲である。膜抵抗が０．５Ω／□未満では、セルフヒーリング不良を発生し絶縁抵抗が悪化するなど本来のコンデンサ特性が得られないことがある。また、３０Ω／□を越えると直列等価抵抗が増大して、誘電正接（ｔａｎδ）が悪化する傾向が見られる。ここでセルフヒーリングとは、絶縁破壊が発生した際に、周囲の金属蒸着膜が短絡電流により溶融飛散しその周辺に絶縁部を形成することで、破壊領域周辺以外の部分で形成されるコンデンサを回復させる現象のことである。
【００４４】
また、耐電圧性の観点からすると１５〜３００Ω／□であることが好ましい。耐湿性という大きな欠点の一方で、蒸着フィルムコンデンサが好んで用いられる理由の一つに、前記のセルフヒーリング性と呼ばれる特徴を持っていることがあげられる。このセルフヒーリング性は一般に金属蒸着膜厚が薄い方が良好であり、蒸着フィルムコンデンサの耐電圧を上げ信頼性を高くするためには、蒸着膜厚をできるだけ薄くし、このセルフヒーリング性を上げることが好ましいことは従来より知られていた。しかしながら、従来の技術では金属蒸着膜厚を薄くすると、耐湿性が悪化してしまうため、良好な耐電圧特性を得られるほど金属蒸着膜厚を薄くすることはできなかった。本発明の金属化フィルムは、前述したような特殊な金属層又は保護層を設けることにより耐湿性の問題は解決されるので、従来の実用の範囲を超えて金属蒸着膜厚を薄く、すなわち金属膜抵抗を高くすることができる。
【００４５】
さらに、従来技術では、金属膜抵抗を高くすると耐湿性の問題の他に、耐電流性の問題があった。これは、金属の膜抵抗が上がるため、コンデンサ素子内部に大電流が流れた際に金属膜が溶断し亀裂が発生してしまい、コンデンサが故障してしまうという問題である。これに対し電極引き出しのためのメタリコン（溶射金属）に接する側の金属膜厚を上げる、ヘビーエッジあるいはハイエッジ蒸着、段付き蒸着と称される技術が有効であることが知られている。この技術はメタリコン部分と蒸着金属膜との接合を強化するが、金属膜内に流れる大電流に対して効果はない。発明者らの検討によれば、本発明の金属化フィルムは、前述したような特殊な金属層又は保護層を設けることで、耐電流性も向上することが明らかになった。耐電流性の効果をより大きく発現させるために、金属層の膜抵抗は２０〜２００Ω/□であるのが好ましく、より好ましくは２５〜１５０Ω/□である。
【００４６】
なお、金属膜抵抗を上記範囲にするには、金属層の厚みの制御および金属種の選定をすることで可能である。
【００４７】
次に、本発明の金属化フィルムの製造方法を記載する。本発明の第一の形態及び第二の形態の金属化フィルムの製造方法は、真空蒸着機内で高分子基材上に金属を蒸着し、その後もしくはその前に金属蒸着面側あるは金属蒸着面と反対の面側にオイルを付着させ、次いで、オイル付着面にグロー放電処理に類する表面処理を施すことを特徴とする。第三の形態の金属化フィルムの製造方法は、真空蒸着機内で高分子基材上に金属を蒸着し、次いで、該金属蒸着面にグロー放電処理に類する表面処理を施すことを特徴とする。
【００４８】
本発明の第一の形態及び第二の形態の金属化フィルムの製造方法の好ましい一態様を以下に記載するが、本発明はこれに限定されるものではない。
【００４９】
高分子フィルムを真空蒸着機内の巻出軸から巻出して、冷却ドラムへ導く。高分子フィルムを冷却ドラム上で冷却しながら、蒸着源から誘導加熱法もしくは抵抗加熱法、電子ビーム法などにより加熱・溶融させ、飛来した金属を蒸着する。冷却ドラムの後に、細いスリット状のノズルを設けた容器を配置し、その中に保護層となる物質を加熱し、蒸散、噴霧させる。このノズルを高分子フィルムに向けることで、表面に保護層が形成される。
【００５０】
引き続き、オイルを付着させた面に真空中にてグロー放電処理を行う。これを蒸着機の巻取軸で巻き取り中間製品とする。中間製品は、所定の幅にスリットしリール状のフィルムを得る。
【００５１】
次に本発明の第三の形態の金属化フィルムの製造方法の好ましい一態様を以下に記載するが、同様に本発明はこれに限定されるものではない。
【００５２】
高分子フィルムを第一および第二の形態と同様に真空蒸着機内で巻き出し、フィルム上に金属を蒸着する。  引き続き、該金属蒸着面に真空中にてグロー放電処理を行う。これを蒸着機の巻取軸で巻き取り中間製品とする。中間製品は、所定の幅にスリットしリール状のフィルムを得る。
【００５３】
グロー放電処理においては、局部的に電極周辺にガスを導入する。用いられるガスの種類は特に限定されないが、例えば、Ｏ２、Ａｒ、ＣＯ、ＣＯ２などが挙げられる。特に好ましくはＯ２やＡｒ、あるいはこれらの１種以上を含む混合ガスである。
【００５４】
この場合、処理電力密度を１５Ｗ・ｍｉｎ／ｍ２以上にすることが、フィルムの特性を本願の範囲に制御するために好ましい。
【００５５】
また、グロー放電電極には、Ｃｕかアルミ、あるいはステンレス電極を使用するのが好ましい。また、本発明の範囲に特性を制御するためには、グロー放電電源はパルスＤＣ電源を用いるのが好ましく、周波数を２００〜５００ｋＨｚにすることが好ましい。
【００５６】
このようにして得られた金属化フィルムはコンデンサ用フィルムとして好ましく用いることが出来、公知の方法で積層もしくは巻回してコンデンサを得ることができる。
【００５７】
例えば、巻回型フィルムコンデンサの場合を例示する。フィルムに金属層を形成する際に、長手方向に走るマージン部を有するストライプ状に蒸着する。次に、表面の各蒸着部の中央と各マージン部の中央に刃を入れてスリットし、左側もしくは右側にマージンを有するテープ状の巻取リールにする。得られたリールのうち、左側にマージンを有するフィルムと、右側にマージンを有するフィルム各１本ずつを、幅方向に非マージン側のフィルム端面がマージン側のフィルム端面からはみ出すように２枚を少しずらして重ね合わせて巻回し、巻回体を得る。この巻回体から芯材を抜いてプレスし、両端面にメタリコンを溶射して外部電極とし、メタリコンにリード線を溶接して巻回型コンデンサ素子を得ることができる。
【００５８】
［物性の測定方法並びに効果の評価方法］
（１）ＥＳＣＡ（Ｘ線光電子分光法）
ＥＳＣＡ（ＸＰＳ）にて下記の測定条件にて保護層表面を分析した。
・装置：ＳＳＩ社製  ＳＳＸ−１００
・励起Ｘ線：単結晶分光 Ａｌ Ｋα１線
・光電子脱出角度：３５度
・Ｘ線スポット：表面分析  １０００×１７５０μｍの楕円形
Constant Analyzer Energyモードにて、各元素のピークとそのエネルギーシフトから、各元素の化学状態を分析した。
【００５９】
（２）表面エネルギー
表面張力は、接触角測定器（協和界面科学社製CA-X型）を用いて、水、エチレングリコール、ホルムアミド、ヨウ化メチレンに対する各塗膜の接触角を測定し、表面張力を求めた。（１）式（Youngの式）と（２）式（Fowkesの式の拡張式）により、これらの表面エネルギーの各成分が既知の溶媒と保護層（又は金属層）との接触角から３元連立方程式を得て、保護層（又は金属層）の表面張力の極性項γp、水素結合項γh、拡散項γdを求める。
【００６０】
【数１】
2006264317.tif 000002
【００６１】
【数２】
2006264317.tif 000003
【００６２】
γSL : 保護層（又は金属層）の表面張力（mN/m）
γSL : 保護層（又は金属層）−溶媒の界面張力（mN/m）
γL  : 溶媒の表面張力（mN/m）
γLp ：溶媒の表面張力の極性項（mN/m）
γLh : 溶媒の表面張力の水素結合項（mN/m）
γLd ：溶媒の表面張力の拡散項（mN/m）
θ   : 接触角（rad）。
【００６３】
具体的には、表１の定数を用い、下記の式に従って計算する。
水の接触角θ1[rad]について、
【００６４】
【数３】
2006264317.tif 000004
【００６５】
エチレングリコールの接触角θ2[rad]について、
【００６６】
【数４】
2006264317.tif 000005
【００６７】
ホルムアミドの接触角θ3[rad]について、
【００６８】
【数５】
2006264317.tif 000006
【００６９】
ヨウ化メチレンの接触角θ1[rad]について、
【００７０】
【数６】
2006264317.tif 000007
【００７１】
γL1〜γL4：それぞれの溶媒の合計の表面エネルギー
【００７２】
【数７】
2006264317.tif 000008
【００７３】
γLd1〜γLd4：それぞれの溶媒の表面エネルギーの分散力成分
γLp1〜γLp4：それぞれの溶媒の表面エネルギーの極性力成分
γLh1〜γLh4：それぞれの溶媒の表面エネルギーの水素結合成分
【００７４】
【数８】
2006264317.tif 000009
【００７５】
γSd：保護層（又は金属層）の表面エネルギーの分散力成分
γSp：保護層（又は金属層）の表面エネルギーの極性力成分
γSh：保護層（又は金属層）の表面エネルギーの水素結合力成分
【００７６】
【表１】
2006264317.tif 000010
【００７７】
（３）金属層厚み
金属層の表面より、アルゴンイオンにより下記条件でエッチングを行いながら上述のＥＳＣＡ分析を実施し、深さ方向の元素組成プロファイルを得る。金属元素が５０％以下となる点を界面として、表面から界面までの距離（深さ）を金属層厚みとする。事前にエッチング速度をＳｉＯ２を同条件で処理して形状測定機でエッチング量を測定することで測定しておき、このＳｉＯ２のエッチング速度から、エッチング量を換算した。
・イオン種        ：アルゴン
・イオンビーム強度：３ｋＶ  １０ｍＡ。
【００７８】
（４）膜抵抗
４端子法により、１００ｍｍの電極間の金属膜の抵抗を測定し、測定値を測定幅と電極間距離で除し、幅１０ｍｍ、電極間距離１０ｍｍ当たりの膜抵抗を算出した。単位はΩ／□と表示する。
【００７９】
（５）金属化フィルムの総厚み
ＪＩＳ  Ｃ  ２１５１に従い、１０枚重ねの金属化フィルムの厚みを電子マイクロメータで測定し、５点平均した平均値を金属化フィルム枚数(１０)で除して金属化フィルム厚みとした。
【００８０】
（６）金属層の組成
金属化フィルムサンプル９ｃｍ２を希硝酸で溶解した後、２０ｍｌに定溶し、この定溶液をＩＣＰ発光分光分析法により各金属の組成を定量する。ＩＣＰ発光分光分析装置はセイコー電子工業製ＳＰＳ１２００ＶＲを用いた。
【００８１】
（７）処理電力密度
連続式蒸着機において、処理幅Ｌ[m]、速度Ｖ[m/min]、処理電力Ｗ[W]とした場合に、下の式により算出する。
【００８２】
【数９】
2006264317.tif 000011
【００８３】
（８）耐湿性
金属化フィルムサンプルを２０ｃｍ角に切断したものを、プレッシャークッカー（タバイＴＰＣ−２１１）の槽内に１枚ずつ水平に入れ、１３０℃、９５％ＲＨの条件で１時間、２時間、３時間、４時間、６時間処理した。処理後取りだしたサンプルを目視で観察し、シワ、キズの部分や、誤って人脂が付着した部分など、明らかに異常と思われる部分を除いて、目視観察で面積の半分以上が透明になった時間を記録した。３回の試行を行い平均時間を記録した。時間が長い方が耐湿性は良く、４時間以上を耐湿性が良好とした。
【００８４】
（９）耐電流性
金属化フィルムサンプルを金属蒸着膜に傷を付けないように注意して長手方向２００ｍｍ×幅方向２０ｍｍの短冊状に切り出す。図１に示すように４０×２０ｍｍの底面を持つ金属ブロックに導電性ゴムを薄く貼り付けたものを２つ、蒸着面を上にして置いたフィルム片の上に１００ｍｍの間隔をあけて置いて、電極を取り出す。図１のような回路を用いて、まず直流電源で０．８μＦのアルミ電解コンデンサに電圧をかけて充電し、充電された電荷をスイッチ操作により一気に上記のフィルム片に長手方向に流す操作を一定電圧で５回繰り返す。開始電圧を７００Ｖとし、５回の試行によってもフィルムの金属膜に亀裂が入るなどの異常がなかった際は、電圧を５０Ｖ上げて上記の操作を繰り返す。フィルムの金属膜にわずかでも亀裂が見られた際は、試験を終了しその電圧を記録する。この評価を５回繰り返し、記録した電圧の平均値を算出した。この評価の判断基準は使用用途により異なるが、一般的には１０００Ｖ以上であることが好ましい。
【００８５】
（１０）耐電圧性（ステップアップＤＣＢＤＶテスト）
金属化フィルムを用いて、下記の条件で扁平型の巻回フィルムコンデンサを作製した。
・静電容量  ：１μＦ
・フィルム幅：２０ｍｍ
・マージン幅：２ｍｍ
・ずらし幅  ：１ｍｍ
・プレス条件：１３０℃、３０ｋｇ／ｃｍ２、１０分
可変直流電源に作製したコンデンサ素子のリード線を接続し、常温にて電圧を段階的に上げ、各ステップで１０分間保持した。開始電圧を８００Ｖとし、１００Ｖずつのステップアップとし、各ステップ終了ごとにＬＣＲメータで静電容量を測定した。容量測定は安藤電気株式会社製ＬＣＲメータ  ＡＧ−４３１１を用いて１Ｖ、１ｋＨｚの条件で測定した。
コンデンサが破壊（導通あるいは容量がゼロ）した時、あるいは、電圧印加前の容量に対して容量が１０％低下した時の印加電圧値を直流耐電圧とした。
【実施例】
【００８６】
以下、本発明を実施例に基づき詳細に説明する。
【００８７】
［実施例１］
厚さ４μｍのポリエチレンテレフタレートフィルム（東レ製”ルミラー”＃４−Ｃ２３）の上に、真空蒸着法によってライン速度300m/minで連続的にアルミニウムを膜抵抗５Ω/□になるように蒸着し、ついで同面（金属蒸着面）に、フェニルメチルジメチルポリシロキサンオイル（東レダウコーニングシリコーン社製ＳＨ７０２）を加熱蒸着し、続けてオイル付着面に、Ｏ２ガスを微量供給しながら２５０ｋＨｚ、５ｋＷのパルスＤＣ電源を用いてグロー放電を発生してグロー放電処理を施し（処理電力密度  Ｅ＝３０．０Ｗ・ｍｉｎ／ｍ２）、これを巻取軸で巻き取りアルミニウム蒸着フィルムを得た。ここで、オイル付着量を０．５μｇ／１０ｃｍ２となるようにオイルの蒸着量を制御した。
上述の耐湿性評価を行ったところ、耐湿性は良好であった。また、耐電流性評価についても良好であった。結果を表２に示す。
【００８８】
［実施例２］
処理電圧を約半分に調整し、電力密度を１０．０Ｗ・ｍｉｎ／ｍ２にする以外は実施例１と同様にしてアルミニウム蒸着フィルムを得た。
実施例１と同様の耐湿性評価を行ったところ、耐湿性は良好であった。耐電流性評価についても良好であった。結果を表２に示す。
【００８９】
［実施例３］
金属面側にカルボニル変性シリコーンオイル（東レダウコーニングシリコーン社製ＢＹ１６−７５０）を０．５μｇ／１０ｃｍ２になるように蒸着し、グロー放電処理を実施しない以外は実施例１と同様にしてアルミニウム蒸着フィルムを得た。
実施例１と同様の耐湿性評価を行ったところ、耐湿性は良好であった。耐電流性評価についても良好であった。結果を表２に示す。
【００９０】
［実施例４］
グロー放電処理を実施しない以外は実施例１と同様の蒸着フィルムを得、得られたフィルムを信光電気計装社製コロナ表面改質装置「コロナマスター」ＰＳＭ−１Ｍ型にて、蒸着面に１０ｋＶの条件でコロナ処理を行った。
実施例１と同様の耐湿性評価を行ったところ、大気中のコロナ処理をすることによっても耐湿性は良好となった。耐電流性評価についても良好であった。結果を表２に示す。
【００９１】
［実施例５］
金属蒸着を実施した後、フェニルメチルジメチルポリシロキサンオイルを付与せず、そのまま金属蒸着面にグロー放電処理を施した（処理電力密度は実施例１と同様Ｅ＝３０．０Ｗ・ｍｉｎ／ｍ２）以外は実施例１と同様にしてアルミニウム蒸着フィルムを得た。
実施例１と同様の耐湿性評価を行ったところ、保護層を付与せずに金属蒸着面をグロー放電処理することによっても耐湿性は良好となった。耐電流性評価についても良好であった。結果を表２に示す。
【００９２】
［実施例６〜９］
金属膜抵抗をそれぞれ２０、１００、２８０、３５０Ω/□に変更する以外は、実施例１と同様にしてアルミニウム蒸着フィルムを得た。これらのフィルムの耐湿性は、３５０Ω/□の実施例９で若干下がる傾向が見られたがいずれも良好であった。耐電圧性は金属膜抵抗が５Ω/□である実施例１〜５と比較して高く、良好な結果が得られた。耐電流性については金属膜抵抗が大きくなるほど、値が上昇する傾向が見られ、非常に良好な結果が得られた。結果を表２に示す。
【００９３】
［比較例１］
実施例１において、アルミニウム蒸着を膜抵抗５Ω/□になるように実施した後、オイルを付着する工程のみを行い、これをグロー放電処理を実施せずそのまま巻取軸で巻き取りアルミニウム蒸着フィルムを得た。
実施例１と同様の耐湿性評価を行ったところ保護層が本発明の第一の形態及び第二の形態に必要な条件をいずれも満たさない本比較例は、耐湿性は不良であった。また耐電流性も本発明による実施例１よりもわずかながら劣っていた。結果を表２に示す。
【００９４】
［比較例２］
オイルをジメチルシリコーンオイル（東レダウコーニングシリコーン製ＰＲＸ４１３）にし、グロー放電処理を実施しない以外は実施例１と同様にしてアルミニウム蒸着フィルムを得た。
実施例１と同様の耐湿性評価を行ったところ、保護層が本発明の第一の形態及び第二の形態に必要な条件をいずれも満たさない本比較例は、耐湿性は不良であった。また耐電流性も同様にわずかながら劣っていた。結果を表２に示す。
【００９５】
［比較例３〜５］
アルミニウム蒸着を膜抵抗５、２０、２８０Ω/□になるように実施し、そのままこれを巻取軸で巻き取りアルミニウム蒸着フィルムを得た。
実施例１と同様の耐湿性評価を行ったところ金属層が本発明の第三の形態に必要な条件を満たさない本比較例は、耐湿性は不良であった。また同じ膜抵抗値の実施例１〜５、６、８と比較して耐電圧性はほぼ同等であったが、耐電流性も劣っていた。結果を表２に示す。
【００９６】
ここで耐電流性に着目すると、実施例と比較例の対比で分かるとおり、単に金属膜抵抗が大きいからといって耐電流性が良くなるわけではなく、本発明にかかる金属層又は保護層を設けることによって初めて耐電流性が良くなるものである。さらに、実施例同士を比較すると、本発明で得られるコンデンサは、金属膜抵抗が高くなるほど耐電流性が良くなることが分かる。
【００９７】
【表２】
2006264317.tif 000012
【図面の簡単な説明】
【００９８】
【図１】耐電流性評価の評価方法の原理図である。
【符号の説明】
【００９９】
１：可変直流電源
２：電解コンデンサ
３：切り替えスイッチ
４：蒸着フィルム
５および６：電極（金属ブロック）
７および８：導電性ゴム
【産業上の利用可能性】
【０１００】
本発明で得られるコンデンサは、無外装コンデンサ、あるいは無含浸（乾式）コンデンサの形式で特にその効果を発揮し、自動車や電車の電装用及びエンジン、モーターの制御用やインバータ平滑コンデンサ、照明用などに好適に用いられる。
【図１】
2006264317.tif 000013